СМЕШАННЫЙ ТЕМПЛАТНЫЙ СИНТЕЗ Cu-CHA С ВЫСОКИМ СОДЕРЖАНИЕМ ДИОКСИДА КРЕМНИЯ.

1. Композиция, содержащая синтетический цеолит, имеющий каркасную структуру CHA и молярное соотношение диоксида кремния и оксида алюминия (SAR), составляющее от приблизительно 25 до приблизительно 150, и введенный на месте применения переходный металл, равномерно диспергированный в объеме полостей и каналов цеолита.
3
2. Композиция, содержащая синтетический цеолит, содержащий медь и имеющий каркасную структуру CHA, у которого соотношение SAR составляет от приблизительно 25 до приблизительно 150, и объем элементарной ячейки, составляющий от приблизительно 2355 до приблизительно 2375 Å.
3. Композиция по п. 1 или 2, в которой переходный металл выбирается из меди и железа.
4. Композиция по любому из предшествующих пунктов, в которой цеолит имеет фазовую чистоту, составляющую, по меньшей мере, 95 мас.%.
5. Композиция по любому из предшествующих пунктов, в которой цеолит содержит от приблизительно 0,05 до приблизительно 5 мас.% меди.
6. Композиция по любому из предшествующих пунктов, в которой цеолит содержит равномерно распределенные ионы меди.
7. Композиция по любому из предшествующих пунктов, в котором цеолит содержит менее чем 5 мас.% CuO по отношению к суммарной массе цеолита.
8. Каталитическая композиция, содержащая синтетический цеолит, имеющий каркасную структуру CHA и соотношение SAR, составляющее от приблизительно 25 до приблизительно 150, и содержащий от приблизительно 0,1 до приблизительно 5 мас.% внекаркасной меди по отношению к суммарной массе цеолита, в которой цеолит имеет фазовую чистоту, составляющую, по меньшей мере, 95 мас.%, и содержит менее чем 5 мас.% CuO по отношению к суммарной массе цеолита.
9. Каталитическая композиция по п. 8, в которой в цеолите отсутствует медь, введенная обменом после синтеза.
10. Способ синтеза цеолита, включающий:
изготовление реакционной смеси, содержащей (a) по меньшей мере, один источник оксида алюминия, (b) по меньшей мере, один источник диоксида кремния, (c) содержащее переходный металл аминное органическое темплатирующее вещество, (d) зародышевые кристаллы и (e) отличное от первого второе органическое темплатирующее вещество, в которой каждое из первого и второго темплатирующих веществ является подходящим для образования каркасной структуры CHA, причем в данной реакционной смеси практически не содержится фтор;
нагревание реакционной смеси в условиях кристаллизации в течение времени, достаточного для образования кристаллов цеолита, имеющего каркас CHA и соотношение SAR, составляющее, по меньшей мере, 25, и содержащего переходный металл.
11. Способ по п. 10, в котором основную массу переходного металла составляют ионы металла, диспергированные в закристаллизованном цеолите.
12. Способ по п. 10, в котором содержащее переходный металл аминное органическое темплатирующее вещество образуется на месте применения в реакционной смеси из индивидуальных компонентов, содержащих металл и амин.
13. Способ по п. 10, в котором содержащее переходный металл аминное органическое темплатирующее вещество представляет собой Cu-TEPA.
14. Способ по п. 13, в котором второе органическое темплатирующее вещество представляет собой DMECHA.
15. Способ по п. 10, в котором цеолит имеет соотношение SAR, составляющее от приблизительно 30 до приблизительно 120.
16. Способ по п. 10, в котором цеолит содержит приблизительно от 0,05 до приблизительно 5 мас.% ионов меди.
17. Способ по п. 10, в котором цеолит подвергается промыванию, высушиванию и прокаливанию для получения катализатора Cu-CHA.
18. Способ по п. 17, в котором катализатор Cu-CHA имеет фазовую чистоту, составляющую, по меньшей мере, приблизительно 95 мас.%.
19. Каталитическое изделие для обработки выхлопного газа, содержащее каталитическую композицию по п. 1, которая находится на поверхности и/или в объеме ячеистой монолитной подложки.
x
3
x
2
2
3
20. Способ обработки выхлопного газа, включающий введение в контакт выхлопного газа после сгорания, содержащего NO и/или NH, с каталитическим изделием по пункту 19 для селективного восстановления, по меньшей мере, части NO до N и HO и/или окисления, по меньшей мере, части NH.
21. Композиция по п. 1, в которой в катализаторе практически не содержится натрий.
22. Способ по п. 10, в котором в реакционной смеси практически не содержится натрий.
23. Каталитическое изделие для обработки выхлопного газа, содержащее каталитическую композицию по п. 21, которая находится на поверхности и/или в объеме ячеистой монолитной подложки.